СПОСОБ ПОЛУЧЕНИЯ КОЛЛЕКТИВНОГО КОНЦЕНТРАТА ИЗ ЖЕЛЕЗИСТЫХ КВАРЦИТОВ

1. Способ получения коллективного концентрата из железистых кварцитов, включающий измельчение исходной руды, ее гидравлическую классификацию с получением сливного и пескового продуктов, стадиальную магнитную сепарацию и гравитационное обогащение хвостов магнитной сепарации, отличающийся тем, что магнитную фракцию основной магнитной сепарации подвергают тонкой классификации, при этом надрешетный продукт классификации направляют на доизмельчение и перечистную магнитную сепарацию с возвратом магнитного продукта на классификацию, а подрешетный продукт подвергают дообогащению с выделением магнитной и немагнитной фракций, причем магнитную фракцию подвергают магнитно-гравитационному разделению с выделением магнетитового концентрата, а немагнитную фракцию объединяют с хвостами предыдущих стадий и направляют для разделения на винтовую и гидравлическую сепарации с получением гематитового концентрата и отвальных хвостов.
2. Способ получения коллективного концентрата из железистых кварцитов по п.1, отличающийся тем, что хвосты магнитно-гравитационной сепарации подвергают дешламации с выделением сливав хвосты,а пески возвращают в операцию доизмельчения.
3. Способ получения коллективного концентрата из железистых кварцитов по п.1, отличающийся тем, что тяжелая фракция основной стадии винтовой сепарации направляется на перечистную винтовую сепарацию с выделением легкой фракции в хвосты и получением чернового гематитового концентрата, доводка которого осуществляется гидравлической сепарацией.